ТРУБЫ ИЗ СПЛАВА НА ОСНОВЕ НИКЕЛЯ И СПОСОБ ИХ ПРИЗВОДСТВА

1. Способ изготовления трубы из сплава на основе никеля, включающий стадии
а) горячую обработку отливки из сплава на основе никеля с получением заготовки предварительно трубчатой формы или цилиндрической болванки,
б) трепанирования цилиндрической болванки или механическая обработка внутреннего диаметра заготовки предварительно трубчатой формы с получением трубчатой заготовки, и
в) холодную обработку трубчатой заготовки.
2. Способ по п. 1, дополнительно включающий стадию г) литья отливки из сплава на основе никеля, причем стадию г) выполняют до стадии а).
3. Способ по любому из пп. 1-2, в котором сплав на основе никеля является сплавом, содержащим по меньшей мере никель и хром.
4. Способ по п. 3, в котором сплав на основе никеля является сплавом UNS N06625.
5. Способ по любому из пп. 1-2, в котором горячая обработка предусматривает одно из следующего: прокатку, ковку, их комбинацию.
6. Способ по любому из пп. 1-2, дополнительно включающий стадию д) закалки на твердый раствор заготовки предварительно трубчатой формы или цилиндрической болванки при температуре от 870 до 1010°С.
7. Способ по любому из пп. 1-2, дополнительно включающий стадию д) закалки на твердый раствор трубчатой заготовки при температуре от 870 до 1010°С.
8. Способ по п. 7, в котором стадию д) выполняют по меньшей мере в одном из указанных случаев: после стадии б) и перед стадией в), после стадии в).
9. Способ по любому из пп. 1-2, в котором холодная обработка предусматривает одно из следующего: ротационное выдавливание, прокатку на пилигримовом стане.
10. Способ по п. 9, в котором холодная обработка предусматривает ротационное выдавливание, причем в ходе ротационного выдавливания толщину стенок заготовки уменьшают по меньшей мере на 70% за один пропуск.
11. Способ по любому из пп. 1-2, в котором трепанирование цилиндрической болванки или механическая обработка внутреннего диаметра заготовки предварительно трубчатой формы с получением трубчатой заготовки предусматривает трепанирование цилиндрической болванки с получением трубчатой заготовки.
12. Труба из сплава на основе никеля, изготовленная способом по любому из пп. 1-11, характеризующаяся следующими параметрами
внешним диаметром, который больше или равен 60,3 мм, предпочтительно больше или равен 88,9 мм, и
средней толщиной стенок, которая больше или равна 2,8 мм, предпочтительно больше или равна 5 мм, и меньше или равна 70 мм.
13. Труба из сплава на основе никеля по п. 12, длина которой больше 5 м, предпочтительно больше 10 м.
14. Труба из сплава на основе никеля по п. 13, отличающаяся тем, что имеет микроструктуру, содержащую зерна, средний размер которых больше или равен 15 микрон и меньше или равен 75 микрон.
15. Труба из сплава на основе никеля по любому из пп. 12-14, отличающаяся тем, что изготовлена из сплава UNS N06625.
16. Труба из сплава на основе никеля по п. 15, отличающаяся тем, что имеет предел текучести, который больше или равен 415 МПа и меньше или равен 750 МПа, или предел текучести, который больше или равен 960 МПа.